(57)【要約】【課題】  従来の組成物の保存安定性やポットライフを損なうことなく、硬化性に優れ、硬化物の耐熱性や密着性に優れた被覆材用エポキシ樹脂組成物を提供する。【解決手段】  エポキシ樹脂と、酸無水物とを含有する被覆材用エポキシ樹脂組成物であって、酸無水物として、無水トリメリット酸エステルと、常温で液状である酸無水物とを含有することを特徴とする被覆材用エポキシ樹脂組成物。好ましくは、酸無水物の含有量は、上記エポキシ樹脂１００重量部に対して３０重量部以上、１５０重量部以下であり、無水トリメリット酸エステルの含有率は、酸無水物全体に対して５重量％以上、７５重量％以下である。【選択図】  なし【特許請求の範囲】
【請求項１】
エポキシ樹脂と、酸無水物とを含有する被覆材用エポキシ樹脂組成物であって、前記酸無水物は、無水トリメリット酸エステルと、常温で液状である酸無水物とを含有することを特徴とする被覆材用エポキシ樹脂組成物。
【請求項２】
前記酸無水物の含有量は、前記エポキシ樹脂１００重量部に対して、３０重量部以上、１５０重量部以下である請求項１に記載の被覆材用エポキシ樹脂組成物。
【請求項３】
前記無水トリメリット酸エステルの含有率は、前記酸無水物全体に対して５重量％以上、７５重量％以下である請求項１又は２に記載の被覆材用エポキシ樹脂組成物。
【発明の詳細な説明】
【技術分野】
【０００１】
本発明は、被覆材用エポキシ樹脂組成物に関するものである。
【背景技術】
【０００２】
硬化剤として酸無水物を用いるエポキシ樹脂組成物は、低粘度であるため狭い隙間に含浸しやすく、また、その硬化後の電気的特性、機械的特性、熱的特性及び化学的性質に優れるため、コンデンサーの封止、大型モーター、発電機等のコイル含浸、トランスの封止、磁気ヘッド、回転電機子の被覆等に幅広く使用されている。
【０００３】
しかし、エポキシ樹脂と酸無水物硬化剤とからなるエポキシ樹脂組成物は、保存安定性やポットライフが優れている反面、硬化に高温と長時間を要する欠点を有している。かかる欠点を解消するために、硬化促進剤として、３級アミンまたはその塩類（例えば、特許文献１、２参照。）、イミダゾール化合物またはその塩類（例えば、特許文献３、４参照。）、有機ホスフィン類（例えば、特許文献５、６参照。）、４級ホスホニウム（例えば、特許文献７、８参照。）等が使用されている。
このような硬化促進剤を使用した場合、硬化性は大幅に改善されるが、保存安定性が悪くなるという欠点が新たに生ずる。また、保存安定性が悪いがゆえに、使用時にその都度組成物を調製せねばならず、その際エポキシ樹脂、酸無水物、硬化促進剤のそれぞれを計量することとなり、作業性が悪いばかりでなく、誤差が生じる恐れもある。さらに余った組成物を保存しておくことが出来ないために廃棄しなければならず、資源の節約、環境問題の点からしても好ましくない。
【０００４】
また、被覆材用のエポキシ樹脂組成物に関しては、上記保存安定性とともに、硬化物の耐熱性、密着性が高いことが要求されるが、特に、硬化剤として通常の液状酸無水物のみを使用した場合には、硬化物が脆くなり、結果として密着性が低下する傾向にあった。
【０００５】
【特許文献１】特開昭６４−０６０６２５号公報
【特許文献２】特開昭５９−１４０２２０号公報
【特許文献３】特開昭５８−０８３０２４号公報
【特許文献４】特開昭５７−０１９００１号公報
【特許文献５】特開昭６３−３０４０１８号公報
【特許文献６】特開昭５７−０４０５２４号公報
【特許文献７】特開平１−０２５４８７号公報
【特許文献８】特開昭６１−１５１２３０号公報
【発明の開示】
【発明が解決しようとする課題】
【０００６】
本発明は、従来の組成物の保存安定性やポットライフを損なうことなく、硬化性に優れ、硬化物の耐熱性や密着性に優れた被覆材用エポキシ樹脂組成物を提供するものである。
【課題を解決するための手段】
【０００７】
このような目的は、下記の本発明（１）〜（３）により達成される。
（１）エポキシ樹脂と、酸無水物とを含有する被覆材用エポキシ樹脂組成物であって、上記酸無水物は、無水トリメリット酸エステルと、常温で液状である酸無水物とを含有することを特徴とする被覆材用エポキシ樹脂組成物。
（２）上記酸無水物の含有量は、上記エポキシ樹脂１００重量部に対して、３０重量部以上、１５０重量部以下である上記（１）に記載の被覆材用エポキシ樹脂組成物。
（３）上記無水トリメリット酸エステルの含有率は、上記酸無水物全体に対して５重量％以上、７５重量％以下である上記（１）又は（２）に記載の被覆材用エポキシ樹脂組成物。
【発明の効果】
【０００８】
本発明は、エポキシ樹脂と、酸無水物とを含有する被覆材用エポキシ樹脂組成物であって、上記酸無水物として、無水トリメリット酸エステルと、常温で液状である酸無水物とを含有することを特徴とするものである。本発明の被覆材用エポキシ樹脂組成物は、保存安定性やポットライフを損なうことなく、硬化性に優れ、硬化物の耐熱性や密着性に優れたものである。
【発明を実施するための最良の形態】
【０００９】
以下、本発明の被覆材用エポキシ樹脂組成物について説明する。
本発明の被覆材用エポキシ樹脂組成物（以下、単に「組成物」ということがある）は、エポキシ樹脂と酸無水物とを含有する組成物であって、上記酸無水物は、無水トリメリット酸エステルと、常温で液状である酸無水物とを含有することを特徴とする。
【００１０】
本発明の組成物に用いられるエポキシ樹脂としては、分子内に２個以上のグリシジル基を有するものであり、特に限定されないが、例えば、ビスフェノールＡ型エポキシ樹脂、ビスフェノールＦ型エポキシ樹脂、ビスフェノールＡＤ型エポキシ樹脂などのビスフェノール型エポキシ樹脂、脂環式エポキシ樹脂、ノボラック型エポキシ樹脂などのほか、カテコール、レゾルシノール、またはグリセリンやポリエチレングリコール等の多価アルコール類とエピクロルヒドリンを反応させて得られるポリグリシジルエーテルも使用できる。また、Ｐ−ヒドロキシ安息香酸、β−ヒドロキシナフトエン酸のようなヒドロキシカルボン酸類とエピクロルヒドリンを反応させて得られるグリシジルエーテルエステル、あるいはフタル酸、テレフタル酸のようなポリカルボン酸類とエピクロルヒドリンを反応させて得られるポリグリシジルエステル、さらにはエポキシ化フェノールノボラック樹脂、エポキシ化クレゾールノボラック樹脂等も使用することができ、これらを単独あるいは混合して使用してもよい。
【００１１】
上記エポキシ樹脂の形態は特に限定されず、液体でも固体でも用いることができるが、通常は、組成物を製造した際に液状となるものが好ましく使用される。このような観点からは、比較的低分子量のエポキシ樹脂が好ましい。また、組成物に耐熱性を付与する場合には、架橋密度が高くなるノボラック型エポキシ樹脂が好ましい。
【００１２】
本発明の組成物に用いられる酸無水物は、無水トリメリット酸エステルと、常温で液状である酸無水物とを含有することを特徴とする。
【００１３】
無水トリメリット酸エステルとしては特に限定されないが、例えば、エチレングリコールビスアンヒドロトリメリテート、グリセロールトリスアンヒドロトリメリテート等が挙げられる。
これらの無水トリメリット酸エステルは多官能性であるため、硬化物の耐熱性を向上させることができる。また、比較的高分子量であるため、硬化物は可撓性に優れ、被覆材用として用いた場合に、被覆される電子部品などとの密着性を向上させることができる。
【００１４】
また、常温で液状である酸無水物としては特に限定されないが、例えば、メチルテトラヒドロ無水フタル酸、メチルエンドメチレンテトラヒドロ無水フタル酸、ドデセニル無水コハク酸、メチルヘキサヒドロ無水フタル酸などが挙げられる。
これらの中でも特に、メチルテトラヒドロ無水フタル酸、メチルヘキサヒドロ無水フタル酸は、液状であるとともに、低粘度であることから好ましいものである。
【００１５】
本発明の組成物には、本発明の効果を損なわない範囲で、酸無水物として、以上に説明した無水トリメリット酸エステルと、常温で液状である酸無水物以外のものを併せて用いることができる。
このような酸無水物としては例えば、無水フタル酸、無水トリメリット酸、無水ピロメリット酸、無水ベンゾフェノンテトラカルボン酸、無水マレイン酸、テトラヒドロ無水フタル酸、エンドメチレンテトラヒドロ無水フタル酸、メチルブテニルテトラヒドロ無水フタル酸、ヘキサヒドロ無水フタル酸、無水コハク酸、メチルシクロヘキセンジカルボン酸無水物、アルキルスチレン−無水マレイン酸共重合体、クロレンド酸無水物、テトラブロム無水フタル酸、ポリアゼライン酸無水物、などが挙げられる。
【００１６】
本発明の組成物に用いられる酸無水物の含有量は特に限定されないが、エポキシ樹脂１００重量部に対して、３０重量部以上、１５０重量部以下が好ましい。さらに好ましくは５０重量部以上、１２０重量部以下である。
含有量が上記下限値未満、あるいは、上記上限値を超える場合、エポキシ樹脂と酸無水物との反応基比率が適正ではなくなり、十分な硬化性、及び硬化物性が得られないことがある。
【００１７】
また、無水トリメリット酸エステルの含有率は特に限定されないが、酸無水物全体に対して５重量％以上、７５重量％以下であることが好ましく、さらに好ましくは１０重量％以上、５０重量％以下である。無水トリメリット酸エステルは常温で固形であり、この含有量が上記上限値より多い場合、用いるエポキシ樹脂の性状、このほかの酸無水物の含有量によっては、組成物を液状化しにくくなることがある。また、含有量が上記下限値未満では、耐熱性向上効果が乏しいことがある。
【００１８】
本発明の組成物においては、このように、酸無水物として、無水トリメリット酸エステルと、常温で液状である酸無水物とを併用することを特徴とする。これにより、以下の効果を発現させることができる。
まず、硬化剤として無水トリメリット酸エステルを用いることにより、組成物の硬化物に高耐熱性、高密着性を付与することができる。無水トリメリット酸エステルは常温では固形であるため、これを単独で用いると、液状エポキシ樹脂と組み合わせた場合でも組成物を液状化することが難しいが、本発明の組成物では、無水トリメリット酸エステルとともに、常温で液状である酸無水物を用いる。これにより、組成物を容易に液状化することができる。特に、常温で液状である酸無水物として、メチルテトラヒドロ無水フタル酸、メチルヘキサヒドロ無水フタル酸を用いた場合は、液状であるとともに低粘度であることから、組成物の粘度を好適な水準とすることができる。
本発明の組成物はこのように、従来の組成物と実質的に同等な取り扱い性を有し、かつ、硬化物に高耐熱性、高密着性を付与することができたものであり、被覆材用として好適に用いることができる。
【００１９】
本発明の組成物には、上記酸無水物のほか、硬化促進剤を用いることができる。
ここで用いられる硬化促進剤としては特に限定されないが、ジシアンジアミド、あるいはトリスジアミノフェノール、ベンジルジメチルアミン、イミダゾール化合物等の三級アミン化合物が挙げられる。
また、最近商品化されているエポキシ−イミダゾールアダクト系化合物（以下、アダクト系化合物ということがある）も硬化性と保存性の点で優れている。例えば、味の素ファインテクノ社製の「アミキュアＰＮ−２３」、「同ＭＹ−２４」や、富士化成工業社製の「フジキュアＦＸ−１０００」などが挙げられる。
硬化促進剤の含有量としては、イミダゾール化合物等の３級アミン化合物やジシアンジアミドの場合は、エポキシ樹脂１００重量部に対して０．５〜１０重量部が好ましい。また、上記アダクト系化合物の場合は、１〜３０重量部が好ましい。
【００２０】
本発明の組成物には、無機充填材を配合することができる。これにより、熱膨張率を小さくし、耐熱性を向上させることができる。
無機充填材としては特に限定されないが、例えば、炭酸カルシウム、硫酸バリウム、溶融シリカ、結晶シリカ、ガラスフィラー、水酸化アルミニウム、水酸化マグネシウム、アルミナ等を用いることができる。
充填材の含有量としては特に限定されないが、エポキシ樹脂１００重量部に対して５〜３００重量部が好ましい。含有量が上記下限値未満では配合の効果が充分でないことがあり、一方、含有量が上記上限値を超えると、組成物の粘度が上昇し、作業性が低下することがある。
【００２１】
なお、本発明の組成物には、以上に説明した配合物のほかに、本発明の目的に反しない範囲において、必要に応じて、染料、変性剤、チキソ性付与剤、着色防止剤、老化防止剤、離型剤、反応性ないしは非反応性の希釈剤等の添加剤を配合することができる。
【００２２】
本発明の組成物は、通常のエポキシ樹脂組成物の製造方法と同様な、一般的な撹拌混合装置と加工条件を適用して製造することができる。製造に用いられる装置としては特に限定されないが、例えば、ミキシングロール、ディゾルバ、プラネタリミキサ、ニーダー、押し出し機等を用いることができる。加工条件としてはエポキシ樹脂等を溶解および／または低粘度化し撹拌混合効率を向上させるために加熱してもよい。また、摩擦発熱、反応発熱等を除去するために冷却してもよい。撹拌混合の時間は必要により定めることができ、特に制約されることはない。
【実施例】
【００２３】
以下、実施例により本発明の組成物について詳細に説明する。
表１に示す原材料と含有量を示す。表１の含有量はすべて重量部である。
【００２４】
【表１】
2006096929.tif 000002
【００２５】
＜実施例１＞
エポキシ樹脂Ａ１００重量部、酸無水物Ａ６８重量部、酸無水物Ｂ１７重量部、硬化促進剤としてアダクト系化合物５重量部、顔料０．５重量部、チキソ付与材としてコロイダルシリカ１重量部、無機充填材として溶融シリカ１５０重量部を配合し、プラネタリミキサを用いて常温で均一分散されるまで十分に攪拌混合を行い、組成物を得た。
【００２６】
＜実施例２＞
エポキシ樹脂Ａの代わりにエポキシ樹脂Ｂを配合した以外は、実施例１と同様にして、組成物を得た。
【００２７】
＜実施例３＞
エポキシ樹脂Ａの代わりにエポキシ樹脂Ｃを配合した以外は、実施例１と同様にして、組成物を得た。
【００２８】
＜比較例１＞
エポキシ樹脂Ａ１００重量部、硬化剤としてジシアンジアミド６重量部、硬化促進剤としてアダクト系化合物１５重量部、顔料０．５重量部、チキソ付与材としてコロイダルシリカ１重量部、無機充填材として溶融シリカ６０重量部を配合し、プラネタリミキサを用いて常温で均一分散されるまで十分に攪拌混合を行い、組成物を得た。
【００２９】
＜比較例２＞
硬化剤として酸無水物Ｂを用いず、酸無水物Ａのみ８５重量部を配合した以外は、実施例１と同様にして、組成物を得た。
【００３０】
１．表の注：原材料
（１）エポキシ樹脂Ａ：ジャパンエポキシレジン社製「エピコート＃８２８」、ビスフェノールＡ型エポキシ樹脂、エポキシ当量１９０
（２）エポキシ樹脂Ｂ：ジャパンエポキシレジン社製「エピコート＃８０７」、ビスフェノールＦ型エポキシ樹脂、エポキシ当量１７０
（３）エポキシ樹脂Ｃ：ダウケミカル社製「ＤＥＮ４３１」、ノボラック型エポキシ樹脂、エポキシ当量１７５
（４）硬化剤：旭電化工業社製「ＥＨ−３６３６ＡＳ」、ジシアンジアミド  
（５）酸無水物Ａ（常温で液状である酸無水物）：新日本理化社製「リカシッドＭＨ−７００」、メチルヘキサヒドロ無水フタル酸
（６）酸無水物Ｂ（無水トリメリット酸エステル）：新日本理化社製「リカシッドＭＴＡ−１５」、グリセロールトリスアンヒドロトリメリテート
（７）硬化促進剤（アミン系化合物）：味の素ファインテクノ社製「アミキュアＭＹ−２４」、脂肪族ポリアミンのエポキシ樹脂アダクト系硬化剤
（８）チキソ付与剤：日本アエロジル社製「Ａｅｒｏｓｉｌ＃２００」、コロイダルシリカ
（９）顔料：三菱化成工業社製「ＭＡ−６００」、カーボンブラック
（１０）無機充填材：電気化学工業社製「ＦＢ−３５」、溶融シリカ
【００３１】
実施例および比較例で得られた組成物について、以下の項目の評価を行った。結果を表２に示す。
【００３２】
【表２】
2006096929.tif 000003
【００３３】
２．表の注：評価方法
（１）粘度（２５℃）：ＥＨ型粘度計（東機産業社製）を用いて測定した。ローターの型式は３°コーンを用いた。
（２）ゲルタイム：１５０℃熱盤を用いて測定した。
（３）保存安定性：樹脂組成物の製造直後の粘度（Ｖ０  ）を測定し、一方容量２００ｇの容器内に充填密封した樹脂組成物を３０℃の雰囲気で保存し、粘度（Ｖ）を経時的に測定した。これらの粘度比率（Ｖ／Ｖ０：粘度変化率）が２．０を超えたときの保存日数を保存安定性とした。この日数が長いほど保存性が良好であることを示し、３日以上であることが好ましい。
（４）ガラス転移温度：ＴＭＡ法で測定した。試料は８０℃２時間＋１２０℃１時間で硬化させたものを測定した。この値が高いほど、熱的特性が高いことを示す。
（５）引張せん断接着強さ：ＪＩＳ−Ｋ６８５０「接着剤−剛性被着体の引張せん断接着強さ試験方法」に準拠して、鉄／鉄での２５℃における引張せん断接着強さを測定した。
【００３４】
表１、２から明らかなように、比較例１はジシアンジアミドを硬化剤として用いたものであるが、無機充填材量を少なくしたにも関わらず、粘度が高く、ゲルタイムが長いものとなった。
また、比較例２は硬化剤としてメチルヘキサヒドロ無水フタル酸のみを用いたものであるが、粘度、保存安定性は良好であるものの、ガラス転移温度が低かった。また、引張せん断接着強さが低く、密着性が低い傾向にあった。
これに対し実施例１〜３はいずれも、硬化剤として、無水トリメリット酸エステルであるグリセロールトリスアンヒドロトリメリテートと、常温で液状である酸無水物としてメチルヘキサヒドロ無水フタル酸とを用いた本発明の組成物であり、粘度が低く、保存安定性が良好であった。また、ゲルタイムが短く、硬化性に優れたものであった。さらに、ガラス転移温度が高く、密着性も向上したものとなった。
特にノボラック型エポキシ樹脂を使用した実施例３は、ガラス転移温度が高いものとなった。
【産業上の利用可能性】
【００３５】
本発明の被覆材用エポキシ樹脂組成物は、保存安定性が良好であり、硬化性に優れ、硬化物の耐熱性、密着性にも優れたものであり、コンデンサーの封止、大型モーター、発電機等のコイル含浸、トランスの封止、磁気ヘッド、回転電機子の被覆等に好適に用いることができるものである。